(57)【特許請求の範囲】
【請求項１】
超高分子量ポリオレフィンと高分子量オレフィンを多段階重合させたポリオレフィン組成物を含む樹脂を射出成形することによって形成された楕円形状の振動板上に、局部振動を分散させるように上記樹脂の物性を加熱により部分的に変化させ、樹脂の配向を断絶させた変化部を、上記振動板の円周の外周側で底辺を有し、内周側で頂点を有する三角形状で、上記振動板の円周を半径方向に分割する長軸方向に対向させて配置した
スピーカ振動板。
【請求項２】
上記変化部の形成に、炭酸ガスレーザを用いた請求項１に記載のスピーカ振動板。
【請求項３】
超高分子量ポリオレフィンと高分子量オレフィンを多段階重合させたポリオレフィン組成物を含む樹脂を射出成形して楕円形状の振動板を成形するステップと、
成形後の上記振動板の局部振動の特性を計測し、上記局部振動の特性に基づいて、上記局部振動を分散させるためのデータを生成するステップと、
上記データに基づいて上記振動板上にレーザ光を照射し、上記樹脂の物性を部分的に変化させた変化部を、上記振動板の円周の外周側で底辺を有し、内周側で頂点を有する三角形状で、上記振動板の円周を半径方向に分割する長軸方向に対向させて配置するステップと、
を含む
スピーカ振動板製造方法。
【発明の詳細な説明】
【技術分野】
【０００１】
本発明は、例えば音響出力に用いられる樹脂製のスピーカ用の振動板（以下スピーカ振動板という）に関する。
【背景技術】
【０００２】
スピーカ振動板は、周波数特性を良好にする目的で、第１にスピーカ振動板材料の高剛性化を図ること、第２にスピーカ振動板に構造的な変化を加え強化すること、第３にスピーカ振動板表面にダンピング材等を一定の模様で塗布すること、等の手段が採用されている。
【０００３】
ここで、スピーカ振動板のピストン運動領域を拡大するために、比弾性率E/ρ（E：弾性率、ρ：密度）が大きいこと、周波数特性を滑らかにするため内部損失が大きいことが要求される。また、この弾性率を向上させるため、従来から内部損失が比較的大きいポリプロピレン材料に高弾性繊維（例えばガラス繊維やカーボンファイバー）やフィラ（例えば色付けのためのマイカ）を充填させた材料が射出成形、シート成形で多く使われている。
【０００４】
また、スピーカ振動板の剛性を向上させるため、スピーカ振動板にリブを設けたり、肉厚を変化させる手法が取られている(特許文献１参照）。さらに、周波数特性を良好にする目的で、ダンピング材を一定の模様でスピーカ振動板に塗布する手法が採られている。（特許文献２参照）。
【０００５】
また、スピーカ振動板材料として用いられるポリオレフィンとして例えばポリエチレンを使用した場合に、適度な内部損失を維持しながら弾性率が増大し、従前のポリプロピレン成形体に比べて著しく特性の改善されたスピーカ振動板を製造することができることが知られている（特許文献３参照）。
【特許文献１】特開平10-352627号公報
【特許文献２】特開平11-215589号公報
【特許文献３】特開平5-153692号公報
【発明の開示】
【発明が解決しようとする課題】
【０００６】
しかし、スピーカ振動板材料としてポリプロピレン材料に高弾性繊維やフィラを充填させた材料を用いた場合には、これら添加物量の増加に伴い材料比重が増加するという問題が生じる。このため、比弾性率の向上が抑えられ、同時に射出成形では樹脂流動長が低下して薄肉充填が困難になることから、スピーカ振動板に必要とされる両物性の要求を満たすことが困難であった。
【０００７】
また、特許文献１に記載の技術では、高分子材料からなるスピーカ振動板を射出成形で形成する場合、樹脂流動の途中にこのような形状が存在することは流動の阻害要因となり、特に薄肉充填が困難であることからスピーカ振動板重量を軽くするには限界が有る。また、射出成形用の金型を作製するに当たり、加工精度、位置精度が従来の物より必要となるため、おのずと金型加工が複雑になりこのための費用が増加してしまうという問題もあった。
【０００８】
また、特許文献２に記載の技術では、スピーカ振動板材料が紙等の接着性に優れる材料であれば良いが、樹脂、特にポリオレフィン系のものについては、接着性が悪いため加圧機具を用いたプライマー処理等を実施する必要が有るため、塗布工程が大掛かりなものとなり実用的では無くなってしまう。
また、特許文献３に記載の技術では、スピーカ振動板の形状によっては滑らかな特性を得ることが困難であるため、さらにこの特性を向上させる手法を新たに付加することが必要である。
【０００９】
本発明は、高度に配向した超高分子量ポリオレフィン分子鎖を特異的に断ち切り、局部的に物性を変化させることで滑らかな周波数特性のスピーカ振動板を提供することを目的とするものである。
【課題を解決するための手段】
【００１０】
上記課題を解決し、本発明の目的を達成するため、本発明は、超高分子量ポリオレフィンと高分子量オレフィンを多段階重合させたポリオレフィン組成物を含む樹脂を射出成形することによって形成された楕円形状の振動板上に、局部振動を分散させるように上記樹脂の物性を加熱により部分的に変化させ、樹脂の配向を断絶させた変化部を、上記振動板の円周の外周側で底辺を有し、内周側で頂点を有する三角形状で、上記振動板の円周を半径方向に分割する長軸方向に対向させて配置するものである。
スピーカ振動板の構成として、樹脂は、上述したポリオレフィン組成物を用いる。また、局部的な特性の変化を起こす方法として、振動板を形成した後、選択的に加熱又は表面層を溶融させる。これによって、非加熱部は高弾性率を保ちながら、加熱部分の弾性率を変化させることができる。すなわち、振動板内の振動伝播速度の変化を意図的に行い、特定の周波数で発生する振動モードを制御することが可能になる。これによって、より滑らかな周波数特性を実現する振動板の作成が可能となる。
【００１１】
このように本発明は、振動板成形後に、樹脂表面に熱的な変化を加えて物理的変化部を形成し、部分的に特性を変えることによって振動板の剛性を特異的に変化させることで部分的に物性を制御し、振動板の固有モードを分散させ周波数特性を改善して周波数特性を滑らかにした。
【発明の効果】
【００１２】
以上説明したように、本発明の振動板を使用したスピーカは、振動板の分割振動が分散され、該当箇所における周波数特性上のピークやディップが緩和されるので、滑らかな周波数特性となる効果が得られる。
【発明を実施するための最良の形態】
【００１３】
以下、図面を用いて本発明の実施の形態を詳しく説明する。
図１は、スピーカ振動部分の説明図である。図１のようにスピーカ振動部分を備えてスピーカユニットが構成される。
図１において、スピーカ振動板となるコーン１は、動きやすくするために薄く成形でき、軽くて丈夫であることが必要であり、しかも周波数特性の山谷や過渡特性を減らすために、内部損失と呼ばれる適度の損失を与えるようなものでなければならない。
【００１４】
センターキャップ２は、コーン１が半径方向に変形するのを防止することと鉄粉や塵埃が空隙に入ることを防ぐために設けられる。センターキャップ２は、中心付近に孔３を開け、その孔３には目のあらい布４が貼ってある。孔３は、コーン１の振動によって圧縮伸張される空気を逃がす働きをする。
【００１５】
目のあらい布４は、空気の流通を妨げないで防塵の役目を果たす。ボイスコイル５は、ポール６の周囲にそって上下駆動してコーン１を振動させる。ダンパー７は、ボイスコイル５を正しくポール６の周囲に保持する。矢紙８はコーン１のエッジ９をフレーム１０に固定する。
【００１６】
図２は、スピーカ振動板の構成図であり、図２Ａは側面図、図２Ｂは正面図である。
図２Ａにおいて、ゲート１１から型の中に樹脂１３を注入することにより、スピーカ振動板となるコーン１２が成形される。このとき、図２Ｂにおいて、コーン１２では中心部のゲート１１から外周方向に樹脂１３が流れ込むため、１４で示すように樹脂流動方向並びに配向方向は中心部から外周へ向かう方向となる。本振動板はポリオレフィン組成物を射出成形したものである。
１４で示すように樹脂流動方向並びに配向方向により生じるスピーカ振動板の局部振動を打ち消すように、スピーカ振動板上に変化部１５（図３参照）が形成される。
【００１７】
図３は、スピーカ振動板上に形成された変化部を示す図である。
図３において、変化部１５は、スピーカ振動板となるコーン１２の形状に応じて、スピーカ振動板となるコーン１２の円周を半径方向に分割する形状の模様で形成される。スピーカ振動板となるコーン１２が正円形状のとき、変化部１５は、スピーカ振動板となるコーン１２の円周を半径方向に分割するように均等に配置して形成される。
【００１８】
例えば、変化部１５は、スピーカ振動板となるコーン１２の円周の外周側で最大幅となるとともに内周側で最小幅となるように形成され、また、内周方向に頂点を有し、外周方向に底辺を有する３角形状に形成される。変化部１５として形成される３角形状は、円周の接線方向に連続する模様を有している。
【００１９】
図４は、変化部の断面図の例を示す図である。
図４において、変化部１５は、例えば、２１で示すように、コーン１２へのレーザ照射による溶融及び盛り上がりの形成により、連続して凹部２４及び凸部２２、２３が形成される。この凹部２４及び凸部２２、２３は、例えば、２５で示すように、厚さ０．３５ｍｍのコーン１２の表面に、２６で示すように、ピッチ０．５ｍｍで形成される。
【００２０】
図５は、変化部なしのスピーカ振動板を用いたスピーカユニットによる振動モードを示す図である。
図５において、コーン１２の円周方向に比較的大きな４つのピーク３２、３２、３３、３４が上方向に現れると共に、コーン１２の円周方向に比較的大きな２つのボトム３５、３６が下方向に現れる。このように比較的大きなピーク及びボトムが現れるのは、図２において１４で示した樹脂流動方向並びに配向方向が一定方向に強く生じることにより、振動特性が滑らかにならず、局部振動が現れるのが原因である。
【００２１】
図６は、変化部ありのスピーカ振動板を用いたスピーカユニットによる振動モードを示す図である。
図６において、コーン１２の円周方向に比較的小さく分散した６つのピーク４１、４２、４３、４４、４５、４６が上方向に現れる。このようにピークが比較的小さく分散して現れるのは、図３において変化部１５を、スピーカ振動板となるコーン１２の形状に応じて、スピーカ振動板となるコーン１２の円周を半径方向に分割する形状の模様で形成することにより、局部振動を分割して振動特性を滑らかにするようにしたためである。
【００２２】
ここで、変化部１５の形成には、例えば炭酸ガスレーザが用いられる。選択的な変化をどのような模様とするかは、予め計測した図５に示したピーク及びボトムの発生状況により、ピーク及びボトムが生じる局部振動を分割するような形状及び模様を形成するように該当部分の物性を制御することで決定することができる。
【００２３】
ここでは図５に示したピーク及びボトムから分かるように、同心円状の分割振動が発生していることから、お互いに打ち消し合い周波数特性上の落ち込みを発生させている。これを解消するため、分割振動を分散させる手法として、例えばレーザによる照射をコーン１２の円周を半径方向に分割する一定の形状で行うことで該当部分の物性を変化させている。これにより、変化部１５が形成されるが、この手法はスピーカ振動板の重量を変えること無く、周波数特性を改善する効果が非常に大きいものである。
【００２４】
本実施の形態では、まず、熱可塑性高分子材料よりスピーカ振動板を成形し、次に、成形後のスピーカ振動板の局部振動の特性を計測する。そして、局部振動の特性に基づいて、局部振動を分散させるように変化部のデータを生成し、さらに、変化部のデータに基づいてスピーカ振動板上に熱可塑性高分子材料の物性を部分的に変化させるようにレーザ光を照射することにより変化部を形成する。
【００２５】
上述したように、熱可塑性高分子材料より成る樹脂製のスピーカ振動板を製造するスピーカ振動板製造方法において、分割振動を分散させることにより滑らかな周波数特性のスピーカ振動板を製造することができる。
【００２６】
以下に、本発明の実施の形態を具体的な実験結果に基づいて説明する。
図７は、変化部形成装置の構成例を示す図である。
図７は、スピーカ振動板であるコーン１２上に選択的な変化部１５を形成するのに使用した装置である。本装置は炭酸ガスレーザ加工機であるマーカ５３、コントローラ５２、制御用パソコン（パーソナルコンピュータ）５１から成り、任意の図形を適当な照射条件下でレーザ光照射により形成する構造となっている。
【００２７】
図７において、制御用パソコン５１に特定の図形、レーザ加工条件を入力することで、コントロ−ラ５２に描画指令が出力される。コントローラ５２は、入力された描画指令をコーン１２の任意の位置へレーザ光を照射する指令に変換し、レーザ加工機であるマーカ５３に対して供給する。これにより、パソコン５１上の図形と一致した形状でレーザ光が照射可能に制御される。
【００２８】
ここでレーザ加工機であるマーカ５３の種類として、いくつかあげられるが、加工対象物であるコーン１２とレーザ光の波長との間に相性が有ることが分かっている。今回使用した射出時に配向層が形成しやすい樹脂、例えば、超高分子量ポリオレフィンと高分子量オレフィンを多段階重合させた特殊ポリオレフィン樹脂、リュブマーL3000（三井化学製）の場合、炭酸ガスレーザが適当である。
【００２９】
理由としては、ある程度深くコーン１２を溶融させたいが、出力と操作速度の制御が行え、加工時間が短くて済むものが量産時には求められるからである。YAG（yttrium aluminum garnet）レーザでは満足できる状態にするには時間がかかるが、炭酸ガスレーザは現実的な条件設定が可能であった。本例の炭酸ガスレーザの仕様は、以下の通りである。レーザが炭酸ガスレーザ、波長は10.6μm、平均出力は30W、描画エリアは110mm×110mm、印字速度は最大600文字/秒のレーザ加工機である。
【００３０】
［実験例１］
実験例１の検討に用いたスピーカ振動板は、図２に提示したような外形115ｍｍ、厚み0.35ｍｍ厚のコーン型振動板である。図２に示したように、射出成形にて、中央部のゲート１１からコーン１２内を通じて薄肉の振動板部分へ均一に広がる形状とした。
【００３１】
射出成形機の仕様は、以下の通りである。最高射出圧力が2800ｋg／cm２、最高射出速度が1500ｍｍ／sec、立ち上がり速度が10msec、型締め力が160トン、スクリュー径がΦ32ｍｍに調整された超高速成形機である。使用した樹脂は、射出した際に配向層が形成しやすい超高分子量ポリオレフィンと高分子量オレフィンを多段階重合させた特殊ポリオレフィン樹脂、リュブマーL3000（三井化学製）を用いた。
【００３２】
射出成形機のホッパーから樹脂を投入する射出条件は、以下の通りである。可塑化スクリュー部の温度は220℃、射出速度は1500ｍｍ/sec、金型温度は45℃である。
以上の条件で射出成形を行いスピーカ振動板を取り出した。
【００３３】
このように射出成形されたスピーカ振動板を用いて振動モードを測定したところ、図５に示したピーク及びボトムから分かるような分割振動の発生が確認されたため、これを打ち消すための形状を設けることにした。つまり、例えば図３に示す形状の変化部１５をスピーカ振動板であるコーン１２上に設けるようにした。
【００３４】
本実施の形態例では炭酸ガスレーザにより模様を形成した。加工条件は、出力が80％、走査速度を750ｍｍ/秒とした。
この時の物性値を表１に示す。
【００３５】
【表１】
0004710462.tif 000002
【００３６】
表１において、比較例（ポリプロピレン）では、レーザ照射しても、ヤング率の低下は比較的小さく、内部損失はほとんど変化がないのに対して、本例（リュブマー）では、レーザ照射すると、ヤング率の低下は比較的大きくなり、内部損失も比較的大きく増加している。この表１から、本例では、レーザ照射による物性変化率は他の樹脂に比べて大きく、配向層を断絶する効果が出ていることが分かる。
【００３７】
図６に本実施の形態例の振動板を用いたスピーカユニットでの振動モードを示す。分割振動のピークが図５に比べて小さくなっており、本実施の形態例における効果が現れている。
【００３８】
図８は、変化部ありのスピーカ振動板を用いたスピーカユニットの周波数特性を示す図である。
図８において、変化部ありのスピーカ振動板を用いたスピーカユニットの周波数特性では、レーザにて変化部１５の模様を描く前の変化部なし６１では、点線で示すように、２ｋ〜１０ＫＨｚの帯域内で、ディップ６５、ピーク６２、ディップ６６、ピーク６３、ディップ６７、ピーク６４が現れていた。これに対して、レーザにて変化部１５の模様を描いた後の変化部あり７１では、実線で示すように、ディップ７３、ピーク７２とその数が減少した。
【００３９】
また、変化部なし６１では、ピークとディップの差分６８が５０（ｄＢ）以上あったのと比べて、変化部あり７１では、２ｋ〜１０ＫＨｚの帯域内で、ピークとディップの差分７４が２０（ｄＢ）以内と小さくなっていることが顕著であり、本実施の形態例における効果を示している。
【００４０】
［実験例２］
図９は、楕円形状のスピーカ振動板の構成図であり、図９Ａは側面図、図９Ｂは正面図である。
図９はこの実験例２に用いた、楕円形状のコーン型振動板である。射出成形にて、実験例１と同様な条件で振動板を形成した。
図９Ａにおいて、図２と同様のゲートから型の中に樹脂を注入することにより、スピーカ振動板となるコーン８１が成形される。このとき、図９Ｂにおいて、コーン８１では中心部のゲートから外周方向に樹脂が流れ込むため、８２で示すように樹脂流動方向並びに配向方向は中心部から外周へ向かう方向となる。本振動板はポリオレフィン組成物を射出成形したものである。
以上のように射出成形してスピーカ振動板を取り出し、振動モードを計測した。
【００４１】
図１０は、変化部なしのスピーカ振動板を用いたスピーカユニットによる振動モードを示す図である。
図１０において、コーン８１の円周方向に比較的大きな６つのピーク８２、８３、８４、８５、８６、８７が上方向に現れると共に、コーン８１の円周方向に比較的大きな１つのボトム８８が下方向に現れる。このように比較的大きなピーク及びボトムが現れるのは、図９において８２で示した樹脂流動方向並びに配向方向が一定方向に強く生じることにより、振動特性が滑らかにならず、局部振動が現れるのが原因である。
【００４２】
このように射出成形されたスピーカ振動板を用いて振動モードを測定したところ、図１０に示したピーク及びボトムから分かるような分割振動の発生が確認できることから、これを打ち消すための形状を設けることにした。
【００４３】
図１１は、スピーカ振動板上に形成された変化部を示す図である。
図１１において、変化部９１は、スピーカ振動板となるコーン８１が楕円形状のとき、変化部９１は、スピーカ振動板となるコーン８１の円周を半径方向に分割するように焦点方向に配置して形成される。例えば、変化部９１は、スピーカ振動板となるコーン８１の円周の外周側で最大幅となるとともに内周側で最小幅となるように形成され、また、内周方向に頂点を有し、外周方向に底辺を有する３角形状に形成される。変化部９１に形成される３角形状は、円周の接線方向に連続する模様を有する。
【００４４】
実験例２に用いたスピーカ振動板では、図１０に示すような分割振動の発生が確認されたことから、これを打ち消すような例えば図１１に示すような形状の変化部９１を設けることにした。
そして、本実施の形態例では炭酸ガスレーザにより模様を形成した。加工条件は、出力が80％、走査速度を750ｍｍ/秒とした。このような形状の変化部の形成後に振動モードを計測した。
【００４５】
図１２は、変化部ありのスピーカ振動板を用いたスピーカユニットによる振動モードを示す図である。
図１２において、コーン８１の円周方向に比較的小さく分散した６つのピーク１０２、１０３、１０４、１０５、１０６、１０７が上方向に現れる。このようにピークが比較的小さく分散して現れるのは、図１１において変化部９１を、スピーカ振動板となるコーン８１の形状に応じて、スピーカ振動板となるコーン８１の円周を半径方向に分割するように焦点方向に配置する形状の模様で形成することにより、局部振動を分割して振動特性を滑らかにするようにしたためである。
【００４６】
図１２に示した本実施の形態例のスピーカ振動板を用いたスピーカユニットでの振動モードでは分割振動のピークが図１０に比べて小さくなっており、本実施の形態例における効果が現れていることが分かる。
【００４７】
図１３は、変化部ありのスピーカ振動板を用いたスピーカユニットの周波数特性を示す図である。
図１３の本実施の形態例のスピーカ振動板を用いたスピーカユニットの周波数特性では、レーザにて図１１に示した変化部９１の形状の模様を描く前の変化部なし１１２では、点線で示すように、600Ｈｚ近傍の帯域で、ディップ１１３が現れていた。これに対して、レーザにて変化部９１の形状の模様を描いた後の変化部あり１１１では、実線で示すように、600Ｈｚ近傍の帯域で、ディップの発生が抑えられていることがわかる。
【００４８】
［実験例３］
実験例３の検討に用いたスピーカ振動板は、実験例１に用いた（すなわち、図２に示した検討に用いた）スピーカ振動板と同様の正円形のコーンであるが、外形156ｍｍ、厚み0.45ｍｍと外形及び厚みが共に大きいコーン型振動板である。
【００４９】
射出成形にて、図２と同様のゲートから型の中に樹脂を注入することにより、スピーカ振動板となるコーンが成形される。このとき、図２Ｂにおいて、コーンでは中心部のゲートから厚みが大きいため外周方向に均一に樹脂が流れ込むため、樹脂流動方向並びに配向方向は中心部から外周へ均一に広がる方向となる。本振動板はポリオレフィン組成物を射出成形したものである。
【００５０】
射出成形機の仕様は、以下の通りである。最高射出圧力は2800ｋg／cm２、最高射出速度は1500ｍｍ／sec、立ち上がり速度は10msec、型締め力は160トン、スクリュー径はΦ32ｍｍに調整された超高速成形機である。使用した樹脂は、射出した際に配向層が形成しやすい超高分子量ポリオレフィンと高分子量オレフィンを多段階重合させた特殊ポリオレフィン樹脂、リュブマーL3000（三井化学製）に、繊維を複合したものを用いた。
ホッパーから樹脂を投入する射出条件は、可塑化スクリュー部の温度が260℃、射出速度が1500ｍｍ/sec、金型温度が45℃である。
以上の条件で射出成形してスピーカ振動板を取り出し、振動モードを計測した。
【００５１】
図１４は、変化部なしのスピーカ振動板を用いたスピーカユニットによる振動モードを示す図である。
図１４において、コーン１２１の円周方向に比較的大きな均一のピーク１２２が上方向に現れる。このように比較的大きな均一のピークが現れるのは、樹脂流動方向並びに配向方向が中心部から外周へ均一に広がる方向に強く生じることにより、振動特性が滑らかにならず、局部振動が現れるのが原因である。
【００５２】
このように射出成形されたスピーカ振動板を用いて振動モードを測定したところ、図１４に示したピークから分かるような半径方向に分割振動の発生が確認できることから、これを打ち消すための形状を設けることにする。
【００５３】
変化部の形状は、図３に示した形状と同様であるため、その説明を省略する。
例えば図３の変化部の形状をスピーカ振動板上に設ける。本実施の形態例ではレーザ加工機であるマーカ５３に対して、部分的加熱、加圧により模様を形成した。加工条件は、温度が100℃、圧力が5kg/cm2とした。結果として、0.2〜0.5mmの凹み形状が形成された。このような形状の変化部の形成後に振動モードを計測した。
【００５４】
図１５は、変化部ありのスピーカ振動板を用いたスピーカユニットによる振動モードを示す図である。
図１５において、コーン１３１の円周方向に比較的小さく分散した２つのピーク１３２、１３３が上方向に現れる。このようにピークが比較的小さく分散して現れるのは、図３と同様において変化部を、スピーカ振動板となるコーンの形状に応じて、スピーカ振動板となるコーンの円周を半径方向に分割する形状の模様で形成することにより、局部振動を分割して振動特性を滑らかにするようにしたためである。
【００５５】
図１５に示した本実施の形態例のスピーカ振動板を用いたスピーカユニットでの振動モードでは半径方向の分割振動のピークが図１４に比べて小さくなっており、本実施の形態例における効果が現れていることが分かる。
【００５６】
図１６は、変化部ありのスピーカ振動板を用いたスピーカユニットの周波数特性を示す図である。
図１６の本実施の形態例のスピーカ振動板を用いたスピーカユニットの周波数特性では、レーザにて図３と同様の変化部の形状の模様を描く前の変化部なし１４２では、点線で示すように、2ｋ〜5kＨｚの帯域内で、ディップ１４５、ピーク１４６が現れていた。これに対して、レーザにて変化部の形状の模様を描いた後の変化部あり１４１では、実線で示すように、2ｋ〜5kＨｚの帯域内で、ディップ１４３、ピーク１４４の差が小さく現れている。
【００５７】
このように図１６の本実施の形態例のスピーカ振動板を用いたスピーカユニットの周波数特性では、部分的加熱、加圧にて模様を描く前と比べて、ピーク１４４とディップ１４３の差が抑えられフラットに近づいていることが顕著であり、本実施の形態例における効果を示している。
【００５８】
上述した本実施の形態に限らず、特許請求の範囲に記載した本発明の要旨を逸脱しない限りにおいて、適宜、変更しうることはいうまでもない。
【図面の簡単な説明】
【００５９】
【図１】スピーカ振動部分の説明図である。
【図２】スピーカ振動板の構成図であり、図２Ａは側面図、図２Ｂは正面図である。
【図３】スピーカ振動板上に形成された変化部を示す図である。
【図４】変化部の断面図の例を示す図である。
【図５】変化部なしのスピーカ振動板を用いたスピーカユニットによる振動モードを示す図である。
【図６】変化部ありのスピーカ振動板を用いたスピーカユニットによる振動モードを示す図である。
【図７】変化部形成装置の構成例を示す図である。
【図８】変化部ありのスピーカ振動板を用いたスピーカユニットの周波数特性を示す図である。
【図９】楕円形状のスピーカ振動板の構成図であり、図９Ａは側面図、図９Ｂは正面図である。
【図１０】変化部なしのスピーカ振動板を用いたスピーカユニットによる振動モードを示す図である。
【図１１】スピーカ振動板上に形成された変化部を示す図である。
【図１２】変化部ありのスピーカ振動板を用いたスピーカユニットによる振動モードを示す図である。
【図１３】変化部ありのスピーカ振動板を用いたスピーカユニットの周波数特性を示す図である。
【図１４】変化部なしのスピーカ振動板を用いたスピーカユニットによる振動モードを示す図である。
【図１５】変化部ありのスピーカ振動板を用いたスピーカユニットによる振動モードを示す図である。
【図１６】変化部ありのスピーカ振動板を用いたスピーカユニットの周波数特性を示す図である。
【符号の説明】
【００６０】
１１…ゲート、１２…コーン、１３…樹脂、１４…樹脂の流動方向および配向方向、１５…変化部、２２、２３…凹部、２４…凸部、３１、３２、３３、３４、３５…ピーク、３６…ボトム、４１、４２、４３、４４、４５、４６…ピーク、５１…制御用パソコン、５２…コントローラ、５３…マーカ、６１…変化部なし、６２、６３、６４…ピーク、６５、６６、６７…ディップ、６８…差分、７１…変化部あり、７２…ピーク、７３…ディップ、７４…差分、８１…コーン、８２…樹脂の流動方向および配向方向、８２、８３、８４、８５、８６、８７…ピーク、８８…ボトム、９１…変化部、１０２、１０３、１０４、１０５、１０６、１０７…ピーク、１０８、１０９…ボトム、１１１…変化部あり、１１２…変化部なし、１１３…ディップ、１２１…コーン、１２２…ピーク、１３１…コーン、１３２、１３３…ピーク、１４１…変化部あり、１４２…変化部なし、１４３、１４５…ディップ、１４４、１４６…ピーク
【図１】
0004710462.tif 000003
【図２】
0004710462.tif 000004
【図３】
0004710462.tif 000005
【図４】
0004710462.tif 000006
【図７】
0004710462.tif 000007
【図８】
0004710462.tif 000008
【図９】
0004710462.tif 000009
【図１１】
0004710462.tif 000010
【図１３】
0004710462.tif 000011
【図１６】
0004710462.tif 000012
【図５】
0004710462.tif 000013
【図６】
0004710462.tif 000014
【図１０】
0004710462.tif 000015
【図１２】
0004710462.tif 000016
【図１４】
0004710462.tif 000017
【図１５】
0004710462.tif 000018